(57)【要約】【課題】  平滑性の低い記録媒体においても、ムラ及び滲みが抑制され、優れた光輝性を有した記録物を得ることが可能なインクセットを提供する。【解決手段】  処理剤と光輝性顔料インクとを含むインクセットであって、前記処理剤は、ヒュームドシリカを含み、前記光輝性顔料インクは、光輝性顔料及び水を含み、前記処理剤及び前記光輝性顔料インクの少なくとも一方が、ウレタン樹脂を含むことを特徴とするインクセット。【選択図】  なし【特許請求の範囲】
【請求項１】
処理剤と光輝性顔料インクとを含むインクセットであって、
前記処理剤は、ヒュームドシリカを含み、
前記光輝性顔料インクは、光輝性顔料及び水を含み、
前記処理剤及び前記光輝性顔料インクの少なくとも一方が、ウレタン樹脂を含むことを特徴とするインクセット。
【請求項２】
前記処理剤が、さらに、着色剤を含むことを特徴とする請求項１記載のインクセット。
【請求項３】
前記ヒュームドシリカ及び前記ウレタン樹脂が、それぞれ、下記（Ａ）及び（Ｂ）の条件を満たすように前記処理剤及び前記光輝性顔料インクに配合されていることを特徴とする請求項１又は２記載のインクセット。
（Ａ）    ２≦Ｘ／Ｙ≦５
（Ｂ）    ５≦Ｘ＋Ｙ≦４０
Ｘ：前記処理剤全量に対する前記ヒュームドシリカの配合量（重量％）
Ｙ：前記処理剤及び前記光輝性顔料インクの少なくとも一方の全量に対する前記ウレタン樹脂の配合量（重量％）
【請求項４】
前記ヒュームドシリカ及び前記ウレタン樹脂が、それぞれ、下記（Ａ１）及び（Ｂ１）の条件を満たすように前記処理剤及び前記光輝性顔料インクに配合されていることを特徴とする請求項１又は２記載のインクセット。
（Ａ１）  ２．５≦Ｘ／Ｙ≦４
（Ｂ１）  １０≦Ｘ＋Ｙ≦３０
Ｘ：前記処理剤全量に対する前記ヒュームドシリカの配合量（重量％）
Ｙ：前記処理剤及び前記光輝性顔料インクの少なくとも一方の全量に対する前記ウレタン樹脂の配合量（重量％）
【請求項５】
前記ヒュームドシリカの平均粒子径が、２５０ｎｍ以下であることを特徴とする請求項１〜４のいずれか一項に記載のインクセット。
【請求項６】
前記ヒュームドシリカの平均粒子径が、１５０ｎｍ以下であることを特徴とする請求項１〜４のいずれか一項に記載のインクセット。
【請求項７】
前記ウレタン樹脂が、ウレタンエマルションであることを特徴とする請求項１〜６のいずれか一項に記載のインクセット。
【請求項８】
前記ウレタンエマルションの平均粒子径が、３００ｎｍ以下であることを特徴とする請求項７記載のインクセット。
【請求項９】
前記ウレタンエマルションの平均粒子径が、１５０ｎｍ以下であることを特徴とする請求項７記載のインクセット。
【請求項１０】
前記光輝性顔料が、銀粒子及びアルミニウム粒子の少なくとも一方を含むことを特徴とする請求項１〜９のいずれか一項に記載のインクセット。
【請求項１１】
前記光輝性顔料インク全量に対する前記光輝性顔料の配合量が、１重量％〜１２重量％であることを特徴とする請求項１〜１０のいずれか一項に記載のインクセット。
【請求項１２】
前記光輝性顔料インク全量に対する前記光輝性顔料の配合量が、２重量％〜１０重量％であることを特徴とする請求項１〜１０のいずれかに記載のインクセット。
【請求項１３】
記録媒体に処理剤を付与する前処理工程と、
前記処理剤が付与された前記記録媒体に光輝性顔料インクをインクジェット方式により吐出して記録する記録工程とを有する記録方法であって、
前記処理剤及び前記光輝性顔料インクとして、請求項１〜１２のいずれか一項に記載のインクセットを構成する前記処理剤及び前記光輝性顔料インクを用いることを特徴とする記録方法。
【発明の詳細な説明】
【技術分野】
【０００１】
本発明は、インクセット及び記録方法に関する。
【背景技術】
【０００２】
近年、光輝性（金属光沢感）を有する画像が形成された記録物の需要が高まっている。光輝性を有する記録物を得る方法としては、光沢紙等の平滑性の高い記録媒体にインクジェット方式により光輝性顔料インクを吐出する方法が知られている。しかしながら、前記方法では、普通紙等の平滑性の低い記録媒体では光輝性顔料が平滑に配置されないため、光が乱反射してしまい良好な光輝性を得ることは困難であった。
【０００３】
普通紙等の平滑性の低い記録媒体において光輝性を得るために、前記記録媒体の光輝性顔料インクが吐出される領域に、予め樹脂成分を溶媒成分に分散又は溶解させた樹脂インクを付与して記録媒体表面の凹凸を埋めて平滑性の高い下地層を形成するインクジェット記録方法が提案されている（特許文献１）。
【先行技術文献】
【特許文献】
【０００４】
【特許文献１】特開２０１２−３５５９１号公報
【発明の概要】
【発明が解決しようとする課題】
【０００５】
しかしながら、前述の樹脂インクにより下地層を形成する方法は、樹脂インクの樹脂成分により、光輝性顔料インクの溶媒の記録媒体への浸透が抑制されてしまうことに伴い、光輝性顔料が記録媒体表面において平滑に配置されず、結果として滲みやムラが発生し、光輝性を損なう恐れがあった。
【０００６】
そこで、本発明は、平滑性の低い記録媒体においても、ムラ及び滲みが抑制され、優れた光輝性を有した記録物を得ることが可能なインクセット及び記録方法を提供することを目的とする。
【課題を解決するための手段】
【０００７】
前記目的を達成するために、本発明のインクセットは、
処理剤と光輝性顔料インクとを含むインクセットであって、
前記処理剤は、ヒュームドシリカを含み、
前記光輝性顔料インクは、光輝性顔料及び水を含み、
前記処理剤及び前記光輝性顔料インクの少なくとも一方が、ウレタン樹脂を含むことを特徴とする。
【０００８】
本発明の記録方法は、
記録媒体に処理剤を付与する前処理工程と、
前記処理剤が付与された前記記録媒体に光輝性顔料インクをインクジェット方式により吐出して記録する記録工程とを有する記録方法であって、
前記処理剤及び前記光輝性顔料インクとして、本発明のインクセットを構成する前記処理剤及び前記光輝性顔料インクを用いることを特徴とする。
【発明の効果】
【０００９】
本発明によれば、インクジェット記録に先立ち記録媒体に付与する処理剤にヒュームドシリカを配合し、かつ、前記処理剤及び光輝性顔料インクの少なくとも一方に、ウレタン樹脂を配合することで、平滑性の低い記録媒体においても、ムラ及び滲みが抑制され、優れた光輝性を有した記録物を得ることが可能である。
【図面の簡単な説明】
【００１０】
【図１】図１は、本発明のインクジェット記録装置の構成の一例を示す概略斜視図である。
【図２】図２（ａ）及び（ｂ）は、本発明の記録方法による記録例を示す図である。
【発明を実施するための形態】
【００１１】
本発明のインクセット及び記録方法の適用対象となる記録媒体は、光沢紙等の平滑性の高い記録媒体であってもよいが、普通紙、マット紙等の平滑性の低い記録媒体であることが好ましい。本発明のインクセット及び記録方法によれば、普通紙、マット紙等の平滑性の低い記録媒体を用いても、ムラ及び滲みが抑制され、優れた光輝性を有した記録物を得ることが可能である。
【００１２】
本発明のインクセットについて説明する。本発明のインクセットは、処理剤及び光輝性顔料インクを含む。
【００１３】
まず、前記処理剤について説明する。前記処理剤は、ヒュームドシリカを含む。前記ヒュームドシリカ（フュームドシリカとも言われる。）とは、湿式法で製造されるコロイダルシリカとは異なり、乾式法（気相法）で製造されるシリカのことである。本発明のインクセットでは、光輝性顔料インク中の溶媒がヒュームドシリカを介して記録媒体に吸収されやすくなり、ムラが抑制されると考えられる。ヒュームドシリカによって光輝性、ムラ及び滲みを改善できる理由は定かではないが、つぎのように考えられる。一般的に、コロイダルシリカは、湿式法で製造される工程において真球に近い形状となる。一方、乾式法（気相法）で製造されるヒュームドシリカは、鎖状の二次凝集体を形成しやすく、比表面積もコロイダルシリカに比べて高いといわれている。したがって、ヒュームドシリカは、コロイダルシリカと比較して、光輝性顔料を捉えて記録媒体の表層に留めやすくしていると考えられる。以上の特性から、ヒュームドシリカを介して光輝性顔料インク中の溶媒が記録媒体に吸収されやすくなるとともに、光輝性顔料を記録媒体表面に残りやすくすることで、優れた光輝性を発現させるとともに滲みを抑制することができるものと考えられる。ただし、これらのメカニズムは推定に過ぎず、本発明はこれに限定及び制限されない。
【００１４】
前記ヒュームドシリカの平均粒子径は、２５０ｎｍ以下であることが好ましく、１５０ｎｍ以下であることがより好ましい。前記ヒュームドシリカの平均粒子径を２５０ｎｍ以下とすることで、ムラ及び滲みがより抑制され、光輝性により優れた記録物を得ることができ、１５０ｎｍ以下とすることで、ムラ及び滲みがさらに抑制され、光輝性にさらに優れた記録物を得ることができる。また、記録媒体への浸透性の観点では、前記ヒュームドシリカの平均粒子径は、５０ｎｍ以上であることが好ましい。前記ヒュームドシリカの平均粒子径は、例えば、（株）堀場製作所製の動的光散乱式粒径分布測定装置「ＬＢ−５５０」を用いて、算術平均径として測定可能である。
【００１５】
前記ヒュームドシリカは、自家調製してもよいし、市販品を用いてもよい、前記市販品としては、例えば、キャボット・スペシャルティ・ケミカルズ社製の「ＣＡＢ−Ｏ−ＳＰＥＲＳＥ（登録商標）  ＰＧ  ００１」及び「ＣＡＢ−Ｏ−ＳＰＥＲＳＥ（登録商標）  ＰＧ  ００２」等があげられる。
【００１６】
前記処理剤全量に対する前記ヒュームドシリカの配合量は、例えば、１重量％〜４０重量％であり、好ましくは、４重量％〜３０重量％であり、より好ましくは、８重量％〜２５重量％である。
【００１７】
前記処理剤は、さらに、ウレタン樹脂を含むことが好ましい。本発明のインクセットにおいて、前記ウレタン樹脂は、前記処理剤に加え若しくは代えて、後述の光輝性顔料インクに含まれていてもよい。
【００１８】
前記ウレタン樹脂は、特に限定されず、いかなるものを用いてもよいが、ウレタンエマルションであることが好ましい。ウレタン樹脂をウレタンエマルションにする方法としては、例えば、ウレタン樹脂にカルボキシレート基又はスルホネート基等の親水性の官能基を導入して自己乳化させるか、界面活性剤によって強制的に乳化させる方法があげられる。前記界面活性剤としては、例えば、ノニオン性界面活性剤、アニオン性界面活性剤、カチオン性界面活性剤、両性界面活性剤等があげられる。前記ウレタンエマルションの平均粒子径は、３００ｎｍ以下であることが好ましく、１５０ｎｍ以下であることがより好ましい。前記ウレタンエマルションの平均粒子径を３００ｎｍ以下とすることで、ムラ及び滲みがより抑制され、光輝性及び定着性により優れた記録物を得ることができ、１５０ｎｍ以下とすることで、ムラ及び滲みがさらに抑制され、光輝性及び定着性にさらに優れた記録物を得ることができる。前記ウレタンエマルションの平均粒子径は、前述のヒュームドシリカの平均粒子径と同様にして測定できる。
【００１９】
前記ウレタン樹脂は、自家調製してもよいし、市販品を用いてもよい。前記市販品としては、例えば、三洋化成工業（株）製の「ユーコート（登録商標）  ＵＷＳ−１４５」（平均粒子径：２０ｎｍ）、「パーマリン（登録商標）  ＵＡ−１５０」（平均粒子径：７０ｎｍ）及び「パーマリン（登録商標）  ＵＡ−３６８」（平均粒子径：３００ｎｍ）、第一工業製薬（株）製の「スーパーフレックス（登録商標）シリーズ」等があげられる。
【００２０】
前記処理剤及び前記光輝性顔料インクの少なくとも一方の全量に対する前記ウレタン樹脂の配合量は、例えば、０．５重量％〜４５重量％であり、好ましくは、１重量％〜２０重量％であり、より好ましくは、２重量％〜８重量％である。「前記処理剤及び前記光輝性顔料インクの少なくとも一方の全量に対する前記ウレタン樹脂の配合量」とは、前記ウレタン樹脂が前記処理剤のみに含まれる場合には、前記処理剤全量に対する前記ウレタン樹脂の配合量であり、前記ウレタン樹脂が前記光輝性顔料インクのみに含まれる場合には、前記光輝性顔料インク全量に対する前記ウレタン樹脂の配合量であり、前記ウレタン樹脂が前記処理剤及び前記光輝性顔料インクの双方に含まれる場合には、前記処理剤全量に対する前記ウレタン樹脂の配合量（Ｔ）及び前記光輝性顔料インク全量に対する前記ウレタン樹脂の配合量（Ｉ）の和（Ｔ＋Ｉ）である。
【００２１】
本発明のインクセットにおいて、前記ヒュームドシリカ及び前記ウレタン樹脂が、下記（Ａ）及び（Ｂ）の条件を満たすように前記処理剤及び前記光輝性顔料インクに配合されていることが好ましく、下記（Ａ１）及び（Ｂ１）の条件を満たすように前記処理剤及び前記光輝性顔料インクに配合されていることがより好ましい。
（Ａ）    ２≦Ｘ／Ｙ≦５
（Ｂ）    ５≦Ｘ＋Ｙ≦４０
（Ａ１）  ２．５≦Ｘ／Ｙ≦４
（Ｂ１）  １０≦Ｘ＋Ｙ≦３０
Ｘ：前記処理剤全量に対する前記ヒュームドシリカの配合量（重量％）
Ｙ：前記処理剤及び前記光輝性顔料インクの少なくとも一方の全量に対する前記ウレタン樹脂の配合量（重量％）
２≦Ｘ／Ｙとすることで、ムラ及び滲みがより抑制された記録物を得ることができ、２．５≦Ｘ／Ｙとすることで、ムラ及び滲みがさらに抑制された記録物を得ることができる。また、５≦Ｘ＋Ｙとすることで、光輝性により優れた記録物を得ることができ、１０≦Ｘ＋Ｙとすることで、光輝性にさらに優れた記録物を得ることができる。さらに、Ｘ／Ｙ≦５、かつ、Ｘ＋Ｙ≦４０とすることで、ムラ及び滲みがより抑制され、定着性により優れた記録物を得ることができ、Ｘ／Ｙ≦４、かつ、Ｘ＋Ｙ≦３０とすることで、ムラ及び滲みがさらに抑制され、定着性にさらに優れた記録物を得ることができる。
【００２２】
前記処理剤は、さらに、着色剤を含んでもよい。前記処理剤が着色剤を含む場合、全ての色（有彩色、並びに黒（ブラック）及び灰色（グレー）の無彩色）に、優れた光輝性を持たせることができる。前記着色剤は、顔料及び染料のいずれであってもよい。また、前記着色剤として、顔料及び染料を混合して用いてもよい。
【００２３】
前記顔料は、例えば、カーボンブラック、無機顔料及び有機顔料等があげられる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料及びカーボンブラック系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレン及びペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料；ニトロソ顔料；アニリンブラック昼光蛍光顔料；等があげられる。また、その他の顔料であっても水相に分散可能なものであれば使用できる。これらの顔料の具体例としては、例えば、Ｃ．Ｉ．ピグメントブラック１、６及び７；Ｃ．Ｉ．ピグメントイエロー１、２、３、１２、１３、１４、１５、１６、１７、５５、７８、１５０、１５１、１５４、１８０、１８５及び１９４；Ｃ．Ｉ．ピグメントオレンジ３１及び４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１６６、１６８、１７５、１７６、１７７、１７８、１８４、１８５、１９０、２０２、２２１、２２２、２２４及び２３８；Ｃ．Ｉ．ピグメントバイオレット１９６；Ｃ．Ｉ．ピグメントブルー１、２、３、１５、１５：１、１５：２、１５：３、１５：４、１６、２２及び６０；Ｃ．Ｉ．ピグメントグリーン７及び３６等があげられる。
【００２４】
前記顔料は、自己分散型顔料であってもよい。前記自己分散型顔料は、例えば、顔料粒子にカルボニル基、ヒドロキシル基、カルボン酸基、スルホン酸基、リン酸基等の親水性官能基及びそれらの塩の少なくとも一種が、直接又は他の基を介して化学結合により導入されていることによって、分散剤を使用しなくても水に分散可能なものである。前記自己分散型顔料は、例えば、特開平８−３４９８号公報、特表２０００−５１３３９６号公報、特表２００８−５２４４００号公報、特表２００９−５１５００７号公報等に記載の方法によって顔料が処理されたものを用いることができる。前記自己分散型顔料の原料としては、無機顔料及び有機顔料のいずれも使用することができる。また、前記処理を行うのに適した顔料としては、例えば、三菱化学（株）製の「ＭＡ８」及び「ＭＡ１００」、デグサ社製の「カラーブラックＦＷ２００」等のカーボンブラックがあげられる。前記自己分散型顔料は、例えば、市販品を用いてもよい。前記市販品としては、例えば、キャボット・スペシャルティ・ケミカルズ社製の「ＣＡＢ−Ｏ−ＪＥＴ（登録商標）２００」、「ＣＡＢ−Ｏ−ＪＥＴ（登録商標）２５０Ｃ」、「ＣＡＢ−Ｏ−ＪＥＴ（登録商標）２６０Ｍ」、「ＣＡＢ−Ｏ−ＪＥＴ（登録商標）２７０Ｙ」、「ＣＡＢ−Ｏ−ＪＥＴ（登録商標）３００」、「ＣＡＢ−Ｏ−ＪＥＴ（登録商標）４００」、「ＣＡＢ−Ｏ−ＪＥＴ（登録商標）４５０Ｃ」、「ＣＡＢ−Ｏ−ＪＥＴ（登録商標）４６５Ｍ」及び「ＣＡＢ−Ｏ−ＪＥＴ（登録商標）４７０Ｙ」；オリエント化学工業（株）製の「ＢＯＮＪＥＴ（登録商標）ＢＬＡＣＫ  ＣＷ−２」及び「ＢＯＮＪＥＴ（登録商標）ＢＬＡＣＫ  ＣＷ−３」；東洋インキ製造（株）製の「ＬＩＯＪＥＴ（登録商標）ＷＤ  ＢＬＡＣＫ  ００２Ｃ」；等があげられる。
【００２５】
前記処理剤全量に対する前記顔料の固形分配合量（顔料固形分量）は、特に限定されず、例えば、０．５重量％〜２０重量％であり、好ましくは、１重量％〜１５重量％であり、より好ましくは、２重量％〜１０重量％である。
【００２６】
前記染料は、特に限定されず、例えば、直接染料、酸性染料、塩基性染料、反応性染料等があげられる。前記染料の具体例としては、例えば、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレット及びＣ．Ｉ．フードブラック等があげられる。前記Ｃ．Ｉ．ダイレクトブラックとしては、例えば、Ｃ．Ｉ．ダイレクトブラック１７、１９、３２、５１、７１、１０８、１４６、１５４及び１６８等があげられる。前記Ｃ．Ｉ．ダイレクトブルーとしては、例えば、Ｃ．Ｉ．ダイレクトブルー６、２２、２５、７１、８６、９０、１０６及び１９９等があげられる。前記Ｃ．Ｉ．ダイレクトレッドとしては、例えば、Ｃ．Ｉ．ダイレクトレッド１、４、１７、２８、８３及び２２７等があげられる。前記Ｃ．Ｉ．ダイレクトイエローとしては、例えば、Ｃ．Ｉ．ダイレクトイエロー１２、２４、２６、８６、９８、１３２、１４２及び１７３等があげられる。前記Ｃ．Ｉ．ダイレクトオレンジとしては、例えば、Ｃ．Ｉ．ダイレクトオレンジ３４、３９、４４、４６及び６０等があげられる。前記Ｃ．Ｉ．ダイレクトバイオレットとしては、例えば、Ｃ．Ｉ．ダイレクトバイオレット４７及び４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、５２、６３、１１２及び１１８等があげられる。前記Ｃ．Ｉ．アシッドブルーとしては、例えば、Ｃ．Ｉ．アシッドブルー９、２２、４０、５９、９３、１０２、１０４、１１７、１２０、１６７、２２９及び２３４等があげられる。前記Ｃ．Ｉ．アシッドレッドとしては、例えば、Ｃ．Ｉ．アシッドレッド１、６、３２、３７、５１、５２、８０、８５、８７、９２、９４、１１５、１８０、２５６、２８９、３１５及び３１７等があげられる。前記Ｃ．Ｉ．アシッドイエローとしては、例えば、Ｃ．Ｉ．アシッドイエロー１１、１７、２３、２５、２９、４２、６１及び７１等があげられる。前記Ｃ．Ｉ．アシッドオレンジとしては、例えば、Ｃ．Ｉ．アシッドオレンジ７及び１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーをしては、例えば、Ｃ．Ｉ．ベーシックブルー１、３、５、７、９、２４、２５、２６、２８及び２９等があげられる。前記Ｃ．Ｉ．ベーシックレッドとしては、例えば、Ｃ．Ｉ．ベーシックレッド１、２、９、１２、１３、１４及び３７等があげられる。前記Ｃ．Ｉ．ベーシックバイオレットとしては、例えば、Ｃ．Ｉ．ベーシックバイオレット７、１４及び２７等があげられる。前記Ｃ．Ｉ．フードブラックとしては、例えば、Ｃ．Ｉ．フードブラック１及び２等があげられる。
【００２７】
前記処理剤全量に対する前記染料の配合量は、特に限定されず、例えば、０．５重量％〜２０重量％であり、好ましくは、１重量％〜１５重量％であり、より好ましくは、２重量％〜１０重量％である。
【００２８】
前記着色剤は、１種類を単独で用いてもよいし、２種類以上を併用してもよい。
【００２９】
前記処理剤は、さらに、水を含んでもよい。前記水は、イオン交換水又は純水であることが好ましい。前記処理剤全量に対する前記水の配合量（水割合）は、例えば、１０重量％〜９８重量％であり、好ましくは、４０重量％〜９８重量％である。また、例えば、他の成分の残部として水を含み、処理剤をインクジェット記録装置の記録ヘッドから吐出可能な処理液として使用可能な形態としてもよい。
【００３０】
前記処理剤は、さらに、水溶性有機溶剤を含んでもよい。前記水溶性有機溶剤としては、従来公知のものを使用することができる。前記水溶性有機溶剤としては、例えば、多価アルコール、多価アルコール誘導体、アルコール、アミド、ケトン、ケトアルコール、エーテル、含窒素溶剤、含硫黄溶剤、炭酸プロピレン、炭酸エチレン、１，３−ジメチル−２−イミダゾリジノン等があげられる。前記多価アルコールとしては、例えば、グリセリン、エチレングリコール、ジエチレングリコール、プロピレングリコール、ブチレングリコール、ヘキシレングリコール、トリエチレングリコール、ポリエチレングリコール、ジプロプレングリコール、トリプロピレングリコール、ポリプロピレングリコール、トリメチロールプロパン、１，５−ペンタンジオール、１，２，６−ヘキサントリオール等があげられる。前記多価アルコール誘導体としては、例えば、エチレングリコールメチルエーテル、エチレングリコールエチルエーテル、エチレングリコール−ｎ−プロピルエーテル、エチレングリコール−ｎ−ブチルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル、トリプロピレングリコール−ｎ−ブチルエーテル等があげられる。前記アルコールとしては、例えば、メチルアルコール、エチルアルコール、ｎ−プロピルアルコール、イソプロピルアルコール、ｎ−ブチルアルコール、ｓｅｃ−ブチルアルコール、イソブチルアルコール、ｔｅｒｔ−ブチルアルコール、ベンジルアルコール等があげられる。前記アミドとしては、例えば、ジメチルホルムアミド、ジメチルアセトアミド等があげられる。前記ケトンとしては、例えば、アセトン等があげられる。前記ケトアルコールとしては、例えば、ジアセトンアルコール等があげられる。前記エーテルとしては、例えば、テトラヒドロフラン、ジオキサン等があげられる。前記含窒素溶剤としては、例えば、ピロリドン、２−ピロリドン、Ｎ−メチル−２−ピロリドン、シクロヘキシルピロリドン、トリエタノールアミン等があげられる。前記含硫黄溶剤としては、例えば、チオジエタノール、チオジグリコール、チオジグリセロール、スルホラン、ジメチルスルホキシド等があげられる。前記処理剤全量に対する前記水溶性有機溶剤の配合量は、特に制限されない。前記水溶性有機溶剤は、１種類を単独で用いてもよく、２種類以上を併用してもよい。
【００３１】
前記処理剤は、必要に応じて、さらに、従来公知の添加剤を含んでもよい。前記添加剤としては、例えば、界面活性剤、粘度調整剤、表面張力調整剤、酸化防止剤、防黴剤等があげられる。前記粘度調整剤は、例えば、ポリビニルアルコール、セルロース、水溶性樹脂等があげられる。
【００３２】
前記処理剤は、例えば、ヒュームドシリカと、必要に応じて他の添加成分とを、従来公知の方法で均一に混合することにより調製できる。
【００３３】
つぎに、前記光輝性顔料インクについて説明する。前記光輝性顔料インクは、光輝性顔料及び水を含む。
【００３４】
前記光輝性顔料としては、特に限定されず、例えば、金属粒子、パール顔料等があげられる。前記金属粒子としては、例えば、銀、アルミニウム、金、白金、ニッケル、クロム、錫、亜鉛、インジウム、チタン、銅等の粒子があげられる。前記パール顔料としては、例えば、二酸化チタン被覆雲母、魚鱗箔、三塩化ビスマス等の真珠光沢や干渉光沢を有する顔料があげられる。前記光輝性顔料は、１種類を単独で用いてもよく、２種類以上を併用してもよい。これらの中で、銀粒子、アルミニウム粒子が好ましく、銀粒子が特に好ましい。
【００３５】
前記光輝性顔料としては、市販品を用いてもよい。前記市販品としては、三菱マテリアル電子化成（株）製の「銀ナノコロイドＨ−１（銀濃度２０％、水分散液）」、「銀ナノコロイドＡ−１（銀濃度１０％、水分散液）」及び「銀ナノコロイドＡ−２（銀濃度１０％、水分散液）」；ＳＩＧＭＡ−ＡＬＤＲＩＣＨ社製の「製品番号７３０７８５（銀濃度０．１％、緩衝液分散体）」、「製品番号７３０７９３（銀濃度０．１％、緩衝液分散体）」、「製品番号７３０８０７（銀濃度０．１％、緩衝液分散体）」、「製品番号７３０８１５（銀濃度０．１％、緩衝液分散体）」及び「製品番号７３０７７７（銀濃度０．１％、緩衝液分散体）」；ＤＯＷＡエレクトロニクス（株）製の「ＰＣｈｅｍ／ＤＯＷＡナノインク（銀濃度２０％、水分散体）」；三菱製紙（株）製の「銀ナノインク（銀濃度２０％、水分散体）」；大研化学工業（株）製の「Ａｇ−Ｃｕナノ粒子ペースト  ＮＡＧＮＣＵ１５−Ｋ０１」；等があげられる。
【００３６】
前記光輝性顔料インク全量に対する前記光輝性顔料の配合量（光輝性顔料割合）は、例えば、０．５重量％〜２０重量％であり、好ましくは、１重量％〜１２重量％であり、より好ましくは、２重量％〜１０重量％である。前記光輝性顔料割合を１重量％〜１２重量％とすることで、光輝性により優れた記録物を得ることができ、前記光輝性顔料割合を２重量％〜１０重量％とすることで、光輝性にさらに優れた記録物を得ることができる。また、吐出安定性の観点では、前記光輝性顔料割合は、２重量％〜５重量％がより好ましい。
【００３７】
前記水は、イオン交換水又は純水であることが好ましい。前記光輝性顔料インク全量に対する前記水の配合量（水割合）は、例えば、１０重量％〜８０重量％であり、好ましくは、４０重量％〜８０重量％である。前記水割合は、例えば、他の成分の残部としてもよい。
【００３８】
前記光輝性顔料インクは、前記処理剤が前記ウレタン樹脂を含まない場合には、前記ウレタン樹脂を含む。ただし、前記処理剤が前記ウレタン樹脂を含む場合には、前記光輝性顔料インクは、前記ウレタン樹脂を含まなくともよい。前記ウレタン樹脂の種類及び好適配合量については、前述の処理剤において説明したとおりである。
【００３９】
前記光輝性顔料インクは、さらに、水溶性有機溶剤を含むことが好ましい。前記水溶性有機溶剤としては、例えば、インクジェットヘッドのノズル先端部における光輝性顔料インクの乾燥を防止する湿潤剤及び記録媒体上での乾燥速度を調整する浸透剤があげられる。
【００４０】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン、トリメチロールエタン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００４１】
前記光輝性顔料インク全量に対する前記湿潤剤の配合量は、例えば、０重量％〜９５重量％であり、好ましくは、５重量％〜８０重量％であり、より好ましくは、５重量％〜５０重量％である。
【００４２】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよいし、２種類以上を併用してもよい。
【００４３】
前記光輝性顔料インク全量に対する前記浸透剤の配合量は、例えば、０重量％〜２０重量％であり、好ましくは、０．１重量％〜１５重量％であり、より好ましくは、１重量％〜５重量％である。
【００４４】
前記光輝性顔料インクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤は、例えば、ポリビニルアルコール、セルロース、水溶性樹脂等があげられる。
【００４５】
前記光輝性顔料インクは、例えば、光輝性顔料及び水と、必要に応じて他の添加成分とを、従来公知の方法で均一に混合し、フィルタ等で不溶解物を除去することにより調製できる。
【００４６】
本発明のインクセットにおいて、前記ヒュームドシリカ及び前記ウレタン樹脂を、それぞれ、前記（Ａ１）及び（Ｂ１）の条件を満たすように前記処理剤及び前記光輝性顔料インクに配合し、前記ヒュームドシリカの平均粒子径を、１５０ｎｍ以下とし、前記ウレタン樹脂を、平均粒子径が１５０ｎｍ以下のウレタンエマルションとし、かつ、前記光輝性顔料割合を２重量％〜１０重量％とすることが、ムラ及び滲みが特に抑制され、光輝性及び定着性に特に優れた記録物を得られることから、特に好ましい。
【００４７】
本発明のインクセットは、インクカートリッジとして提供することも可能である。例えば、本発明のインクカートリッジは、処理剤収納部及びインク収納部を有し、前記処理剤収納部に本発明のインクセットを構成する処理剤が収納され、前記インク収納部に本発明のインクセットを構成する光輝性顔料インクが収納されている。本発明のインクカートリッジは、本発明のインクセットを構成する光輝性顔料インク以外の水性インクの収納部を有してもよい。
【００４８】
本発明のインクカートリッジは、別個独立に形成された処理剤カートリッジ及びインクカートリッジが集合したインクカートリッジ集合体であってもよいし、処理剤収納部とインク収納部とを形成するようにその内部が間仕切りされた一体型のインクカートリッジであってもよい。本発明のインクカートリッジの本体としては、例えば、従来公知のものを使用できる。
【００４９】
つぎに、本発明の記録方法及びインクジェット記録装置について説明する。
【００５０】
本発明の記録方法は、記録媒体に処理剤を付与する前処理工程と、前記処理剤が付与された前記記録媒体に光輝性顔料インクをインクジェット方式により吐出して記録する記録工程とを有する記録方法であって、前記処理剤及び前記光輝性顔料インクとして、本発明のインクセットを構成する前記処理剤及び前記光輝性顔料インクを用いることを特徴とする。
【００５１】
本発明のインクジェット記録装置は、インクセット収容部と、処理剤付与手段と、インク吐出手段とを含むインクジェット記録装置であって、前記インクセット収容部に、本発明のインクセットが収容され、前記インクセットを構成する処理剤が、前記処理剤付与手段によって記録媒体に付与され、前記インクセットを構成する光輝性顔料インクが、前記インク吐出手段によって前記記録媒体に吐出されることを特徴とする。
【００５２】
本発明の記録方法は、例えば、本発明のインクジェット記録装置を用いて実施可能である。前記記録は、印字、印画、印刷等を含む。
【００５３】
図１に、本発明のインクジェット記録装置の一例の構成を示す。図示のとおり、このインクジェット記録装置１は、インクカートリッジ集合体２と、インク吐出手段（インクジェットヘッド）３と、ヘッドユニット４と、キャリッジ５と、駆動ユニット６と、プラテンローラ７と、パージ装置８とを主要な構成要素として含む。
【００５４】
インクカートリッジ集合体２は、処理剤カートリッジ２ａと、光輝性顔料インクカートリッジ２ｂと、４つの水性インクカートリッジ２ｃとを含む。処理剤カートリッジ２ａは、本発明のインクセットを構成する処理剤を含む。光輝性顔料インクカートリッジ２ｂは、本発明のインクセットを構成する光輝性顔料インクを含む。４つの水性インクカートリッジ２ｃは、イエロー、マゼンタ、シアン及びブラックの４色の水性インクを、それぞれ１色ずつ含む。前記４色の水性インクのうち少なくとも一つが、本発明のインクセットを構成する光輝性顔料インクであってもよい。この場合には、インクカートリッジ集合体２は、光輝性顔料インクカートリッジ２ｂを含まず、処理剤カートリッジ２ａ及び４つの水性インクカートリッジ２ｃのみで構成されていてもよい。
【００５５】
ヘッドユニット４に設置されたインクジェットヘッド３は、記録媒体（例えば、記録用紙）Ｐに記録を行う。キャリッジ５には、インクカートリッジ集合体２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００５６】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００５７】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、処理剤、光輝性顔料インク及び水性インクの乾燥を防止するため、記録が終了するとリセット位置に戻されるインクジェットヘッド３の複数のノズルを覆うものである。
【００５８】
本例のインクジェット記録装置１においては、インクカートリッジ集合体２は、ヘッドユニット４と共に、１つのキャリッジ５に搭載されている。ただし、本発明は、これに限定されない。インクジェット記録装置１において、インクカートリッジ集合体２の各カートリッジは、ヘッドユニット４とは別のキャリッジに搭載されていてもよい。また、インクカートリッジ集合体２の各カートリッジは、キャリッジ５には搭載されず、インクジェット記録装置１内に配置、固定されていてもよい。これらの態様においては、例えば、インクカートリッジ集合体２の各カートリッジと、キャリッジ５に搭載されたヘッドユニット４とが、チューブ等により連結され、インクカートリッジ集合体２の各カートリッジからヘッドユニット４に前記処理剤、前記光輝性顔料インク及び前記水性インクが供給される。
【００５９】
このインクジェット記録装置１を用いた記録は、例えば、つぎのようにして実施される。まず、記録用紙Ｐが、インクジェット記録装置１の側方又は下方に設けられた給紙カセット（図示せず）から給紙される。記録用紙Ｐは、インクジェットヘッド３と、プラテンローラ７との間に導入される。導入された記録用紙Ｐに、インクジェットヘッド３から本発明のインクセットを構成する処理剤が付与（吐出）される。前記処理剤の付与は、記録用紙Ｐの記録面の全面でもよく、一部でもよい。一部に付与する場合、記録用紙Ｐの少なくとも光輝性顔料インクによる記録部分が付与部となる。一部に付与する場合、付与部の大きさは、記録部分より大きい方がよい。例えば、図２（ａ）に示すように、記録用紙Ｐに対し、文字（Ｘ）を記録する場合は、前記文字の線幅よりも大きな線幅で付与部３０を形成するように処理剤を付与することが好ましい。また、図２（ｂ）に示すように、記録用紙Ｐに対し、図柄を記録する場合には、前記図柄よりも大きな付与部４０を形成するように処理剤を付与することが好ましい。
【００６０】
つぎに、記録用紙Ｐの前記処理剤の付与部に、インクジェットヘッド３から吐出される前記光輝性顔料インクにより所定の記録がされる。前記処理剤の吐出から、前記光輝性顔料インクの吐出までの時間は、特に制限されない。例えば、前記光輝性顔料インクの吐出は、前記処理剤の吐出と同一走査内で実施すればよい。本発明のインクセットで記録された記録物は、記録用紙Ｐとして平滑性の低い普通紙、マット紙等を用いた場合においても、ムラ及び滲みが抑制され、優れた光輝性を有する。ついで、必要に応じて、インクジェットヘッド３から吐出される前記水性インクによる記録がされた後、記録後の記録用紙Ｐが、インクジェット記録装置１から排紙される。図１においては、記録用紙Ｐの給紙機構及び排紙機構の図示を省略している。
【００６１】
本例のインクジェット記録装置１では、インクジェットヘッド３が、前記処理剤付与手段を兼ねている。ただし、本発明は、これに限定されない。本発明において、前記処理剤の付与は、スタンプ塗布、刷毛塗り、ローラ塗布等の方式により実施してもよい。
【００６２】
図１に示す装置では、シリアル型インクジェットヘッドを採用するが、本発明は、これに限定されない。前記インクジェット記録装置は、ライン型インクジェットヘッドを採用する装置であってもよい。
【実施例】
【００６３】
つぎに、本発明の実施例について比較例と併せて説明する。なお、本発明は、下記の実施例及び比較例により限定及び制限されない。
【００６４】
［実施例１−１〜１−２１及び比較例１−１〜１−８］
（処理剤の調製）
処理剤組成（表１）の各成分を、均一に混合して、処理剤１〜２３を得た。
【００６５】
（光輝性顔料インクの調製）
光輝性顔料インク組成（表２）における、光輝性顔料を除く成分を、均一に混合しインク溶媒を得た。つぎに、光輝性顔料に前記インク溶媒を加え、均一に混合した。その後、得られた混合物を、東洋濾紙（株）製のセルロースアセテートタイプメンブレンフィルタ（孔径３．００μｍ）でろ過することで、光輝性顔料インク１−１〜１−７を得た。
【００６６】
【表１】
2015193719.tif 000002
【００６７】
【表２】
2015193719.tif 000003
【００６８】
表３に示すように、前記処理剤及び前記光輝性顔料インクを組み合わせることで、実施例１−１〜１−２１及び比較例１−１〜１−８のインクセットを得た。
【００６９】
実施例１−１〜１−２１及び比較例１−１〜１−８のインクセットについて、（ａ）記録部の光沢感評価、（ｂ）記録部の画品質（ムラ及び滲み）評価、（ｃ）記録部の定着性評価及び（ｄ）総合評価を、下記の方法により実施した。なお、（ａ）記録部の光沢感評価、（ｂ）記録部の画品質（ムラ及び滲み）評価及び（ｃ）記録部の定着性評価に用いるサンプルは、つぎのようにして準備した。
【００７０】
＜評価サンプルの作製＞
マット紙（ブラザー工業（株）製のＢＰ６０ＭＡ）上に、バーコータ―（（株）安田製機製作所製のバーコータ―のロッドＮｏ．３）を用いて、実施例１−１〜１−２１及び比較例１−１〜１−８のインクセットを構成する処理剤を塗布した。ついで、ブラザー工業（株）製のインクジェットプリンタＭＦＣ−Ｊ４５１０Ｎを使用して、実施例１−１〜１−２１及び比較例１−１〜１−８のインクセットを構成する光輝性顔料インクを用いて前記マット紙上に解像度６００ｄｐｉ×２４００ｄｐｉの画像を記録した。
【００７１】
（ａ）記録部の光沢感評価
前記評価サンプルのベタ部を目視にて観察し、画像の光沢感を、下記評価基準に従って評価した。
【００７２】
記録部の光沢感評価  評価基準
ＡＡ：充分な光沢感があった。
Ａ  ：僅かに光沢感が劣った。
Ｂ  ：多少光沢感が劣るが、実用上問題ないレベルであった。
Ｃ  ：光沢感がなく、実用上問題となるレベルであった。
【００７３】
（ｂ）記録部の画品質（ムラ及び滲み）評価
前記評価サンプルのベタ部を目視にて観察し、画品質（ムラ及び滲み）を、下記評価基準に従って評価した。
【００７４】
記録部の画品質（ムラ及び滲み）評価  評価基準
ＡＡ：ムラ及び滲みが見られなかった。
Ａ  ：僅かにムラ及び滲みが見られた。
Ｂ  ：多少のムラ及び滲みが見られたが、実用上問題ないレベルであった。
Ｃ  ：明らかにムラ及び滲みが見られ、実用上問題となるレベルであった。
【００７５】
（ｃ）記録部の定着性評価
前記評価サンプルのベタ部を記録から３０秒経過した後に指で擦り、光輝性顔料インクの擦れ具合を目視により観察し、定着性を、下記評価基準に従って評価した。
【００７６】
記録部の定着性評価  評価基準
ＡＡ：記録部の擦れが見られなかった。
Ａ  ：僅かに記録部の擦れが見られた。
Ｂ  ：多少記録部の擦れがあるが、実用上問題ないレベルであった。
Ｃ  ：明らかに記録部の擦れがあり、実用上問題となるレベルであった。
【００７７】
（ｄ）総合評価
前記（ａ）〜（ｃ）の結果から、下記評価基準に従って、総合評価を行った。
【００７８】
総合評価  評価基準
Ｇ  ：（ａ）〜（ｃ）の結果全てが、ＡＡ、Ａ又はＢであった。
ＮＧ：（ａ）〜（ｃ）の結果のいずれかがＣであった。
【００７９】
実施例１−１〜１−２１及び比較例１−１〜１−８の評価結果を、表３に示す。
【００８０】
【表３】
2015193719.tif 000004
【００８１】
表３に示すとおり、実施例１−１〜１−２１では、記録部の光沢感、記録部の画品質（ムラ及び滲み）及び記録部の定着性の全ての評価結果が良好であった。特に、ヒュームドシリカ及びウレタン樹脂を、それぞれ、前記（Ａ１）及び（Ｂ１）の条件を満たすように前記処理剤及び前記光輝性顔料インクに配合し、前記ヒュームドシリカの平均粒子径を、１５０ｎｍ以下とし、前記ウレタン樹脂を、平均粒子径が１５０ｎｍ以下のウレタンエマルションとし、かつ、前記光輝性顔料割合を２重量％〜１０重量％とした実施例１−３〜１−５及び１−８〜１−１０では、記録部の光沢感、記録部の画品質（ムラ及び滲み）及び記録部の定着性の全ての評価結果が極めて良好であった。
【００８２】
一方、処理剤及び光輝性顔料インクのいずれにもウレタン樹脂を配合しなかった比較例１−１では、記録部の定着性評価の結果が悪かった。また、処理剤にヒュームドシリカを配合しなかった比較例１−２では、記録部の画品質（ムラ及び滲み）評価の結果が悪かった。そして、処理剤に、ヒュームドシリカに代えてコロイダルシリカを配合した比較例１−３〜１−５では、記録部の光沢感評価の結果が悪かった。さらに、処理剤に、ウレタン樹脂以外の樹脂を配合した比較例１−６〜１−８では、記録部の光沢感及び記録部の画品質（ムラ及び滲み）の評価結果が悪かった。
【００８３】
［実施例２−１〜２−２５及び比較例２−１〜２−１９］
（処理剤の調製）
処理剤組成（表４）の各成分を、均一に混合して、処理剤ＹＰ１〜ＹＰ２２、ＭＰ１〜ＭＰ３、ＣＰ１〜ＣＰ４、ＫＰ１〜ＫＰ３、ＹＤ１〜ＹＤ３、ＭＤ１〜ＭＤ３、並びにＣＤ１及びＣＤ２を得た。
【００８４】
（光輝性顔料インクの調製）
光輝性顔料インク組成（表５）における、光輝性顔料を除く成分を、均一に混合しインク溶媒を得た。つぎに、光輝性顔料に前記インク溶媒を加え、均一に混合した。その後、得られた混合物を、東洋濾紙（株）製のセルロースアセテートタイプメンブレンフィルタ（孔径３．００μｍ）でろ過することで、光輝性顔料インク２−１〜２−５を得た。
【００８５】
【表４】
2015193719.tif 000005
【００８６】
【表５】
2015193719.tif 000006
【００８７】
表６に示すように、前記処理剤及び前記光輝性顔料インクを組み合わせることで、実施例２−１〜２−２５及び比較例２−１〜２−１９のインクセットを得た。
【００８８】
実施例２−１〜２−２５及び比較例２−１〜２−１９のインクセットについて、（ａ）記録部の光沢感評価、（ｂ）記録部の画品質（ムラ及び滲み）評価、（ｃ）記録部の定着性評価及び（ｄ）総合評価を、実施例１−１〜１−２１及び比較例１−１〜１−８と同様にして実施した。
【００８９】
実施例２−１〜２−２５及び比較例２−１〜２−１９の評価結果を、表６に示す。
【００９０】
【表６】
2015193719.tif 000007
【００９１】
表６に示すとおり、実施例２−１〜２−２５では、記録部の光沢感、記録部の画品質（ムラ及び滲み）及び記録部の定着性の全ての評価結果が良好であった。特に、ヒュームドシリカ及びウレタン樹脂を、それぞれ、前記（Ａ１）及び（Ｂ１）の条件を満たすように前記処理剤及び前記光輝性顔料インクに配合し、前記ヒュームドシリカの平均粒子径を、１５０ｎｍ以下とし、前記ウレタン樹脂を、平均粒子径が１５０ｎｍ以下のウレタンエマルションとし、かつ、前記光輝性顔料割合を２重量％〜１０重量％とした実施例２−２〜２−４及び２−６〜２−１７では、記録部の光沢感、記録部の画品質（ムラ及び滲み）及び記録部の定着性の全ての評価結果が極めて良好であった。
【００９２】
一方、処理剤にヒュームドシリカを配合せず、かつ、処理剤及び光輝性顔料インクのいずれにもウレタン樹脂を配合しなかった比較例２−１〜２−７では、記録部の光沢感、記録部の画品質（ムラ及び滲み）及び記録部の定着性の全ての評価結果が悪かった。また、処理剤及び光輝性顔料インクのいずれにもウレタン樹脂を配合しなかった比較例２−８では、記録部の定着性評価の結果が悪かった。そして、処理剤にヒュームドシリカを配合しなかった比較例２−９では、記録部の画品質（ムラ及び滲み）の評価結果が悪かった。さらに、処理剤に、ヒュームドシリカに代えてコロイダルシリカを配合した比較例２−１０〜２−１２、２−１６及び２−１９では、記録部の光沢感評価の結果が悪かった。さらに、処理剤に、ウレタン樹脂以外の樹脂を配合した比較例２−１３〜２−１５、２−１７及び２−１８では、記録部の光沢感及び記録部の画品質（ムラ及び滲み）の評価結果が悪かった。
【産業上の利用可能性】
【００９３】
以上のように、本発明のインクセットは、平滑性の低い記録媒体においても、ムラ及び滲みが抑制され、優れた光輝性を有した記録物を得ることが可能なものである。本発明のインクセットの用途は、特に限定されず、各種の記録に広く適用可能である。
【符号の説明】
【００９４】
１          インクジェット記録装置
２          インクカートリッジ集合体
３          インク吐出手段（インクジェットヘッド）
４          ヘッドユニット
５          キャリッジ
６          駆動ユニット
７          プラテンローラ
８          パージ装置
【図１】
2015193719.tif 000008
【図２】
2015193719.tif 000009